(57)【要約】【課題】耐衝撃性と流動性のバランスに優れ、更に、耐熱性、耐薬品性、塗装性にも優れるポリアミド樹脂／ゴム強化スチレン系樹脂組成物、特に、ポリアミド樹脂／ＡＢＳ樹脂組成物及びその成形体を提供する。【解決手段】（Ａ）数平均分子量１００００〜２００００のポリアミド樹脂７９．５〜２０重量部と、（Ｂ）特定のゴム状重合体に芳香族ビニル系及びシアン化ビニル系の単量体をグラフトしてなる重合体２０〜７９．５重量部と、（Ｃ）不飽和カルボン酸、芳香族ビニル系及びシアン化ビニル系の単量体を共重合してなる不飽和カルボン酸変性共重合体０．５〜６０重量部と、（Ｄ）芳香族ビニル系及びシアン化ビニル系の単量体を共重合してなる共重合体０〜５０重量部（但し、上記（Ａ）、（Ｂ）、（Ｃ）及び（Ｄ）の合計を１００重量部とする。）とからなる熱可塑性樹脂１００重量部、並びに（Ｅ）無機充填材０．０５〜１５０重量部からなることを特徴とする。【選択図】  なし【特許請求の範囲】
【請求項１】
（Ａ）数平均分子量１００００〜２００００のポリアミド樹脂７９．５〜２０重量部と、
（Ｂ）膨潤度１０〜８０、重量平均粒子径１００〜６００ｎｍからなるゴム状重合体４０〜８０重量％の存在下に芳香族ビニル系単量体９０〜５０重量％、シアン化ビニル系単量体１０〜５０重量％及び上記単量体に共重合性を有するその他のビニル単量体０〜３０重量％からなる単量体混合物６０〜２０重量％をグラフト重合してなり、アセトン可溶分の数平均分子量が２００００〜２０００００のグラフト重合体２０〜７９．５重量部と、
（Ｃ）不飽和カルボン酸単量体０．０５〜２０重量％、芳香族ビニル系単量体８９．９５〜５０重量％及びシアン化ビニル系単量体１０〜４９．９５重量％を共重合してなる数平均分子量２２０００〜６００００の不飽和カルボン酸変性共重合体０．５〜６０重量部と、
（Ｄ）芳香族ビニル系単量体９０〜５０重量％、シアン化ビニル系単量体１０〜５０重量％及び上記単量体と共重合性を有するその他のビニル単量体０〜６０重量％を共重合してなる共重合体０〜５０重量部（但し、上記（Ａ）、（Ｂ）、（Ｃ）及び（Ｄ）の合計を１００重量部とする。）とからなる熱可塑性樹脂１００重量部、並びに
（Ｅ）無機充填材０．０５〜１５０重量部からなることを特徴とする熱可塑性樹脂組成物。
【請求項２】
グラフト重合体がゴム状重合体の存在下にスチレンとアクリロニトリルとをグラフト重合してなるものである請求項１記載の熱可塑性樹脂組成物。
【請求項３】
ゴム状重合体が共役ジエンゴム又は共役ジエン共重合体ゴムである請求項１又は２記載の熱可塑性樹脂組成物。
【請求項４】
不飽和カルボン酸変性共重合体における不飽和カルボン酸単量体の量が０．５〜１０重量％である請求項１〜３のいずれかに記載の熱可塑性樹脂組成物。
【請求項５】
不飽和カルボン酸変性共重合体における不飽和カルボン酸単量体の量が０．８〜７重量％である請求項１〜４のいずれかに記載の熱可塑性樹脂組成物。
【請求項６】
不飽和カルボン酸変性共重合体における不飽和カルボン酸がメタクリル酸である請求項１〜５のいずれかに記載の熱可塑性樹脂組成物。
【請求項７】
不飽和カルボン酸変性共重合体がメタクリル酸とスチレンとアクリロニトリルとを共重合してなるものである請求項１〜６のいずれかに記載の熱可塑性樹脂組成物。
【請求項８】
ゴム状重合体を８〜４０重量％の範囲で含有する請求項１〜７のいずれかに記載の熱可塑性樹脂組成物。
【請求項９】
ゴム状重合体を１０〜２５重量％の範囲で含有する請求項１〜８のいずれかに記載の熱可塑性樹脂組成物。
【請求項１０】
無機充填剤が、一単位の一辺が０．００２〜１μｍ、厚みが６〜２０Åである層状珪酸塩である請求項１〜９のいずれかに記載の熱可塑性樹脂組成物。
【請求項１１】
請求項１〜１０のいずれかに記載の熱可塑性樹脂組成物からなる成形体。
【請求項１２】
請求項１〜１０のいずれかに記載の熱可塑性樹脂組成物を成形してなる自動車部品。
【発明の詳細な説明】
【技術分野】
【０００１】
本発明は、耐衝撃性、特に、低温における耐衝撃性と流動性のバランスに優れると共に、耐熱性、耐薬品性、塗装性にも優れる熱可塑性樹脂組成物及びその成形体に関する。
【背景技術】
【０００２】
ポリアミド樹脂は、耐薬品性、機械的強度、耐熱性、耐磨耗性等に優れており、電気・電子部品、機械部品や自動車部品として広く用いられているが、耐衝撃性に劣る欠点を有している。他方、ゴム強化スチレン系樹脂であるＨＩＰＳ（ハイインパクトスチレン共重合体樹脂）、ＡＢＳ樹脂（アクリロニトリル−ブタジエン−スチレン共重合体樹脂）、ＡＥＳ樹脂（アクリロニトリル−アクリル系ゴム−スチレン共重合体樹脂）、ＡＡＳ樹脂（アクリロニトリル−エチレン・プロピレン系ゴム−スチレン共重合体樹脂）等は、耐衝撃性や成形性に優れており、これらも自動車部品、事務機器部品、電気部品等として広く用いられているが、しかし、耐薬品性や耐磨耗性に劣るという欠点を有している。
そこで、これらの樹脂の相互の欠点を補うために、ポリアミド樹脂とＡＢＳ樹脂のブレンドが提案されている（特許文献１参照）。しかし、ポリアミド樹脂とＡＢＳ樹脂とは相溶性が乏しいので、不飽和カルボン酸をスチレンやアクリロニトリルと共重合してなる不飽和カルボン酸変性共重合体をポリアミド樹脂とＡＢＳ樹脂に相溶化剤として配合することが提案されており（特許文献２参照）、このような相溶性の改善に伴って、耐衝撃性についても、ある程度の改善が得られている。
【０００３】
しかし、最近に至って、家電製品や自動車部品等の大型化や薄肉化が一層進展するなか、成形サイクルを向上して、その生産性を高めるべく、耐衝撃性と共に、流動性に優れたポリアミド樹脂／ゴム強化スチレン系樹脂組成物、特に、ポリアミド樹脂／ＡＢＳ樹脂組成物が求められるに至っている。
そこで、相溶化剤として、限られた範囲の還元粘度を有する不飽和カルボン酸変性共重合体を用いることによって、耐衝撃性と流動性のバランスを図ることが提案されているが、未だ、十分とはいえない（特許文献３参照）。
【０００４】
【特許文献１】特公昭３８−２３４７６号
【特許文献２】特公平７−８４５４９号
【特許文献３】特開２０００−１７１７０号
【発明の開示】
【発明が解決しようとする課題】
【０００５】
本発明は、ポリアミド樹脂／ゴム強化スチレン系樹脂組成物における上述した問題を解決するためになされたものであって、耐衝撃性と流動性のバランスに優れ、更に、耐熱性、耐薬品性、塗装性にも優れるポリアミド樹脂／ゴム強化スチレン系樹脂組成物、特に、ポリアミド樹脂／ＡＢＳ樹脂組成物及びその成形体を提供することを目的とする。
【課題を解決するための手段】
【０００６】
本発明によれば、
（Ａ）数平均分子量１００００〜２００００のポリアミド樹脂７９．５〜２０重量部と、
（Ｂ）膨潤度１０〜８０、重量平均粒子径１００〜６００ｎｍからなるゴム状重合体４０〜８０重量％の存在下に芳香族ビニル系単量体９０〜５０重量％、シアン化ビニル系単量体１０〜５０重量％及び上記単量体に共重合性を有するその他のビニル単量体０〜３０重量％からなる単量体混合物６０〜２０重量％をグラフト重合してなり、アセトン可溶分の数平均分子量が２００００〜２０００００のグラフト重合体２０〜７９．５重量部と、
（Ｃ）不飽和カルボン酸単量体０．０５〜２０重量％、芳香族ビニル系単量体８９．９５〜５０重量％及びシアン化ビニル系単量体１０〜４９．９５重量％を共重合してなる数平均分子量２２０００〜６００００の不飽和カルボン酸変性共重合体０．５〜６０重量部と、
（Ｄ）芳香族ビニル系単量体９０〜５０重量％、シアン化ビニル系単量体１０〜５０重量％及び上記単量体と共重合性を有するその他のビニル単量体０〜６０重量％を共重合してなる共重合体０〜５０重量部（但し、上記（Ａ）、（Ｂ）、（Ｃ）及び（Ｄ）の合計を１００重量部とする。）とからなる熱可塑性樹脂１００重量部、並びに
（Ｅ）無機充填材０．０５〜１５０重量部からなることを特徴とする熱可塑性樹脂組成物が提供される。
【発明の効果】
【０００７】
本発明による熱可塑性樹脂組成物は、ポリアミド樹脂とゴム強化スチレン系樹脂と相溶化剤としての不飽和カルボン酸変性共重合体と、必要に応じて、芳香族ビニル系単量体−シアン化ビニル系単量体共重合体と、無機充填材とからなり、特に、所定範囲の数平均分子量のポリアミド樹脂、アセトン可溶分が所定範囲の数平均分子量のゴム強化スチレン系樹脂、所定範囲の数平均分子量の不飽和カルボン酸変性共重合体を用いることによって、耐衝撃性と流動性のバランスに優れ、更に、耐熱性、耐薬品性、塗装性にも優れている。
したがって、本発明の熱可塑性樹脂組成物からなる成形体は、電気・電子部品、機械部品や自動車用機能部品、自動車用内装部品、自動車用外装部品等の自動車部品として用いることができ、特に自動車外装部品に好適に用いられる。
【発明を実施するための最良の形態】
【０００８】
本発明において、ポリアミド樹脂（Ａ）としては、例えば、ナイロン６、ナイロン４６、ナイロン６６、ナイロン６９、ナイロン６１０、ナイロン６１２、ナイロン１１６、ナイロン４、ナイロン７、ナイロン８、ナイロン１１、ナイロン１２、ナイロン６Ｉ、ナイロン６／６６、ナイロン６Ｔ／６Ｉ、ナイロン６／６Ｔ、ナイロン６６／６Ｔ、ポリトリメチルヘキサメチレンテレフタルアミド、ポリビス（４−アミノシクロヘキシル）メタンドデカミド、ポリビス（３−メチル−４−アミノシクロヘキシル）メタンドデカミド、ポリメタキシリレンアジパミド、ナイロン１１Ｔ、ポリウンデカメチレンヘキサヒドロテレフタルアミド、ポリアミドエラストマー等を挙げることができる。上記において、Ｉはイソフタル酸成分、Ｔはテレフタル酸成分を示す。これらのうち、特にナイロン６、ナイロン４６、ナイロン６６、ナイロン１２、ナイロン６Ｔ／６Ｉ、ナイロン６／６Ｔ、ナイロン６６／６Ｔが好ましく用いられる。
【０００９】
本発明におけるポリアミド樹脂（Ａ）は、数平均分子量が１００００〜２００００の範囲にある。数平均分子量が１００００よりも小さいと、耐衝撃性が低下するので好ましくなく、また数平均分子量が２００００よりも大きくなると、流動性が低下するので好ましくない。
【００１０】
本発明の熱可塑性樹脂組成物において、ポリアミド樹脂（Ａ）は、成分（Ａ）〜（Ｄ）の合計量を１００重量部として、２０〜７９．５重量部、好ましくは２０〜７０重量部で用いる。２０重量部より少ないと耐薬品性に劣り、７９．５重量部より多いと耐衝撃性が低下するので、好ましくない。
【００１１】
本発明において、グラフト重合体（Ｂ）とは、膨潤度１０〜８０、重量平均粒子径１００〜６００ｎｍからなるゴム状重合体４０〜８０重量％の存在下に芳香族ビニル系単量体９０〜５０重量％、シアン化ビニル系単量体１０〜５０重量％及び上記単量体に共重合性を有するその他のビニル単量体０〜３０重量％からなる単量体混合物６０〜２０重量％をグラフト重合してなり、アセトン可溶分の数平均分子量が２００００〜２０００００の範囲にあるものをいう。
【００１２】
上記グラフト重合体において、上記ゴム状重合体としては、例えば１，３−ポリブタジエン、ポリイソプレン等に代表される共役ジエンゴムや、また、共役ジエンとこれに共重合可能な単量体を共重合してなる共役ジエン共重合体が好ましく用いられる。上記共役ジエン系単量体と共重合可能な単量体としては、スチレン、α−メチルスチレン等の芳香族ビニル系単量体、アクリロニトリル、メタクリロニトリル等のシアン化ビニル系単量体、メチルアクリレート、エチルアクリレート、メチルメタアクリレート等の不飽和カルボン酸アルキルエステル系単量体等を挙げることができる。従って、上記ゴム状重合体の具体例として、例えば、ポリブタジエン、ブタジエン−スチレン共重合体、ブタジエン−アクリロニトリル共重合体、ブタジエン−メチルメタアクリレート共重合体等を挙げることができる。
【００１３】
本発明によれば、グラフト重合体は、このようなゴム状重合体に芳香族ビニル系単量体とシアン化ビニル系単量体と、必要に応じて、これらに共重合性を有するその他のビニル単量体をグラフト重合させることによって得ることができる。上記芳香族ビニル系単量体としては、スチレン、α−メチルスチレン、ｐ−メチルスチレン、クロロスチレン、ブロモスチレン等を挙げることができ、これらは単独で、又は２種以上の混合物として用いられる。これらのなかでは、特に、スチレンやα−メチルスチレンが好ましく用いられる。他方、シアン化ビニル系単量体としては、アクリロニトリル、メタクリロニトリル等を挙げることができ、これらも単独で、又は２種以上の混合物として用いられる。特に、アクリロニトリルが好ましく用いられる。
【００１４】
上記芳香族ビニル系単量体とシアン化ビニル系単量体に共重合性を有するその他のビニル単量体として、例えば、マレイミド、メチルマレイミド、エチルマレイミド、Ｎ−フェニルマレイミド、Ｏ−クロル−Ｎ−フェニルマレイミド等のマレイミド系単量体、メチルアクリレート、エチルアクリレート、メチルメタアクリレート、エチルメタアクリレート、２−エチルヘキシルアクリレート等の不飽和カルボン酸エステル系単量体等を挙げることができる。
【００１５】
本発明によれば、このようにして得られるグラフト重合体において、ゴム状重合体は、１０〜８０、好ましくは、１５〜５０、特に好ましくは、２５〜４５の範囲の膨潤度を有する。膨潤度とは、次のようにして測定、算出された値である。即ち、ラテックスを凝固、乾燥させた後、約１ｇのポリマーを精秤し、約５０ｇのトルエン中に浸漬して、２３℃で４８時間放置してポリマーを膨潤させ、余分なトルエンをデカンテーションにより除く。膨潤したポリマーを素早く精秤した後、８０℃で２４時間減圧乾燥する。吸収されたトルエンが蒸発除去されたら、再び精秤し次式により膨潤度を算出する。
膨潤度＝｛（膨潤したポリマー重量）―（乾燥ポリマー重量）｝／（乾燥ポリマー重量）
膨潤度が１０未満あるいは８０を超えると、耐衝撃性の低下が著しい。
【００１６】
更に、本発明によれば、グラフト重合体において、ゴム状重合体の重量平均粒子径は１００〜６００ｎｍの範囲にあることが好ましく、特に、１５０〜４５０ｎｍの範囲にあることが好ましい。本発明によれば、後述するように、種々の方法によって得られた膨潤度と重量平均粒子径のゴム重合体を有するジエン系ゴムラテックス粒子をそのままか、あるいは凝集、肥大化させた後、このように肥大化させたジエン系ゴムラテックス粒子の存在下に、前述したように、芳香族ビニル系単量体とシアン化ビニル系単量体とをグラフト重合させることによって、グラフト重合体を得ることが好ましい。ジエン系ゴムラテックス粒子を凝集肥大化させるには、既によく知られているように、機械的に凝集させてもよく、また、ラテックスに酸性物質を加えてもよい。
【００１７】
更に、本発明においては、グラフト重合体のアセトン可溶分の数平均分子量は、２００００〜２０００００の範囲である。グラフト重合体のアセトン可溶分の数平均分子量が２００００よりも小さいときは、得られる熱可塑性樹脂組成物が耐衝撃強度に劣り、他方、２０００００を越えるときは、得られる熱可塑性樹脂組成物が流動性に劣る。本発明においては、グラフト重合体のアセトン可溶分の数平均分子量は、好ましくは、２００００〜１０００００の範囲にあり、特に好ましくは、２００００〜６００００の範囲にある。
【００１８】
本発明において、このようなグラフト重合体を製造する方法は、特に制限されるものではなく、従来より知られている方法によればよく、従って、例えば、乳化重合法、懸濁重合法、塊状重合法、溶液重合法又はこれらの組み合わせを適宜に用いることができる。
【００１９】
本発明の熱可塑性樹脂組成物において、グラフト重合体（Ｂ）は、成分（Ａ）〜（Ｄ）の合計量を１００重量部として、２０〜７９．５重量部、好ましくは２０〜７０重量部で用いる。２０重量部より少ないと耐衝撃性が低下し、７９．５重量部より多いと流動性が低下するので、好ましくない。
【００２０】
本発明において、不飽和カルボン酸変性共重合体（Ｃ）とは、不飽和カルボン酸単量体０．０５〜２０重量％、好ましくは、０．５〜１０重量％、特に好ましくは、０．８〜７重量％と芳香族ビニル系単量体８９．９５〜５０重量％、好ましくは、８９．５〜５５重量％、特に好ましくは、８４．２〜６０重量％とシアン化ビニル系単量体１０〜４９．９５重量％、好ましくは、１０〜４４．５重量％、特に好ましくは、１５〜３９．２重量％を共重合してなる数平均分子量２２０００〜６００００好ましくは２５０００〜６００００の共重合体である。
【００２１】
上記不飽和カルボン酸変性共重合体（Ｃ）を形成する不飽和カルボン酸単量体としては、アクリル酸、メタクリル酸、マレイン酸、フマル酸、イタコン酸等が挙げられ、これらは単独で、又は２種以上の混合物として用いられる。これらのなかでは、特に、メタクリル酸が好ましく用いられる。芳香族ビニル系単量体とシアン化ビニル系単量体としては、前記グラフト重合体（Ｂ）の製造に用いたものと同じものを用いることができる。
【００２２】
本発明によれば、不飽和カルボン酸変性共重合体（Ｃ）を構成する芳香族ビニル系単量体の一部をこれに共重合可能な他のビニル系単量体、例えば、メチルアクリレート、エチルアクリレート、ブチルアクリレート、メチルメタアクリレート、エチルメタアクリレート、２−エチルヘキシルアクリレート等の不飽和カルボン酸エステル系単量体等に置き換えることができる。
【００２３】
本発明によれば、得られる樹脂組成物が耐衝撃性と流動性のバランスに優れるように、不飽和カルボン酸変性共重合体は、数平均分子量が２２０００〜６００００の範囲にあることが必要である。不飽和カルボン酸変性共重合体（Ｃ）の数平均分子量が２２０００よりも小さいときは、得られる樹脂組成物が耐薬品性や塗装性に劣り、他方、６００００を越えるときは、得られる樹脂組成物が流動性に劣ることとなる。ここに、不飽和カルボン酸変性共重合体（Ｃ）の数平均分子量は、この共重合体をテトラヒドロフランに溶解させ、ＧＰＣ法（ゲル浸透クロマトグラフ法）によって測定した分子量である。
【００２４】
また、不飽和カルボン酸変性共重合体（Ｃ）において、不飽和カルボン酸単量体の量が０．０５重量％未満であるときは、この共重合体が樹脂組成物への相溶性に劣るので、得られる樹脂組成物が耐衝撃性と塗装性において劣り、他方、２０重量％を越えるときは、得られる樹脂組成物の流動性の低下が著しい。
【００２５】
不飽和カルボン酸変性共重合体（Ｃ）は、本発明による熱可塑性樹脂組成物の成分（Ａ）〜（Ｄ）の合計量を１００重量部として、０．５〜６０重量部、好ましくは、１〜３５重量部の範囲で含まれる。不飽和カルボン酸変性共重合体（Ｃ）の量が０．５重量部よりも少ないときは、樹脂組成物に均一に分散されず、得られる樹脂組成物が耐衝撃性と塗装性に劣り、他方、６０重量部を越えるときは、得られる樹脂組成物が流動性に劣る。
【００２６】
本発明によれば、このように、数平均分子量が２２０００〜６００００の範囲にあると共に、不飽和カルボン酸単量体が０．０５〜２０重量％の範囲にある不飽和カルボン酸変性共重合体（Ｃ）を樹脂組成物に適正な範囲で配合することによって、ポリアミド樹脂とスチレン系樹脂との相溶性を優れたものとし、更に、耐衝撃性と流動性のバランスに優れ、特に、低温での耐衝撃強度に優れた熱可塑性樹脂組成物を得ることができる。
【００２７】
不飽和カルボン酸変性共重合体（Ｃ）も、その製造方法において、何ら制限されるものではなく、従来より知られている適宜の方法、例えば、乳化重合法、塊状重合法、懸濁重合法、溶液重合法等によって得ることができる。よく知られているように、このような不飽和カルボン酸変性共重合体（Ｃ）の数平均分子量は、重合温度や用いる単量体の添加方法、用いる開始剤や、例えば、ｔ−ドデシルメルカプタン等のような重合連鎖移動剤の種類や量によって任意に調整することができる。
【００２８】
本発明において、共重合体（Ｄ）とは、芳香族ビニル系単量体９０〜５０重量％、シアン化ビニル系単量体１０〜５０重量％及びこれらに共重合性を有するその他のビニル単量体０〜６０重量％を共重合してなる共重合体である。上記芳香族ビニル系単量体及びシアン化ビニル系単量体としては、前記グラフト重合体（Ｂ）の製造に用いたものと同様のものが用いられる。また、上記共重合性を有するその他のビニル単量体として、例えば、マレイミド、メチルマレイミド、エチルマレイミド、Ｎ−フェニルマレイミド、Ｎ−シクロヘキシルマレイミド、Ｏ−クロル−Ｎ−フェニルマレイミド等のマレイミド系単量体、メチルアクリレート、エチルアクリレート、メチルメタアクリレート、エチルメタアクリレート、２−エチルヘキシルアクリレート等の不飽和カルボン酸エステル系単量体等が用いられる。
【００２９】
本発明において、この共重合体（Ｄ）は、その重量平均分子量において、何ら限定されるものではないが、通常、５００００〜２５００００の範囲であり、好ましくは、５５０００〜２００，０００の範囲である。このような共重合体（Ｄ）は、従来より知られている乳化重合法、塊状重合法、懸濁重合法、溶液重合法等、適宜の方法によって得ることができるる。
【００３０】
本発明の熱可塑性樹脂組成物において、共重合体（Ｄ）は、成分（Ａ）〜（Ｄ）の合計量を１００重量部として、０〜５０重量部、好ましくは１〜３５重量部で用いる。５０重量部より多いと耐衝撃性が低下するので、好ましくない。
【００３１】
本発明で使用される無機充填材（Ｅ）としては、繊維状または非繊維状の無機充填材を挙げることができ、その具体例としては、ガラス繊維、炭素繊維、チタン酸カリウムウィスカ、酸化亜鉛ウィスカ、硼酸アルミニウムウィスカ、アラミド繊維、アルミナ繊維、炭化珪素繊維、セラミック繊維、アスベスト繊維、石コウ繊維、金属繊維などの繊維状充填材、ワラステナイト、ゼオライト、セリサイト、カオリン、マイカ、クレー、パイロフィライト、ベントナイト、モンモリロナイト、アスベスト、タルク、アルミノシリケートなどの珪酸塩、アルミナ、酸化珪素、酸化マグネシウム、酸化ジルコニウム、酸化チタン、酸化鉄などの金属酸化物、炭酸カルシウム、炭酸マグネシウム、ドロマイトなどの炭酸塩、硫酸カルシウム、硫酸バリウムなどの硫酸塩、水酸化マグネシウム、水酸化カルシウム、水酸化アルミニウムなどの水酸化物、ガラスビーズ、セラミックビーズ、窒化ホウ素、炭化珪素およびシリカなどの非繊維状充填材が挙げられ、これらは中空形状であってもよく、さらにはこれら無機充填材を２種類以上併用することも可能である。また、これら充填材をイソシアネート系化合物、アクリル系化合物、有機シラン系化合物、有機チタネート系化合物、有機ボラン系化合物、エポキシ化合物などのカップリング剤で予備処理して使用することは、より優れた機械的強度を得る意味において好ましい。
これら無機充填材のなかで、耐熱性を向上させるために好ましく用いられるのは炭素繊維、ガラス繊維等の繊維状充填材である。
繊維状充填材としては、繊維径が０．０１〜２０μｍ、好ましくは０．０３〜１５μｍであり、繊維カット長は０．５〜１０ｍｍ、好ましくは０．７〜６ｍｍである。
【００３２】
本発明で使用される無機充填材（Ｅ）の使用量は、上記（Ａ）、（Ｂ）、（Ｃ）及び（Ｄ）からなる熱可塑性樹脂１００重量部に対し、０．０５〜１５０重量部である。０．０５重量部より少ないと機械的強度及び耐熱性の向上効果が小さく、１５０重量部より多くなると、成形性や表面状態が悪くなり好ましくない。無機充填材（Ｅ）として、繊維状充填材を用いる場合には、５〜１００重量部の範囲が好ましい。
【００３３】
また、本発明の無機充填材（Ｅ）として、層状珪酸塩を用いてもよい。層状珪酸塩を用いると、少量の添加で機械的強度及び耐熱性の向上効果が得られるため、流動性や表面性が改善される。
層状珪酸塩の使用量は、前記熱可塑性樹脂１００重量部に対して０．０５〜３０重量部、特に０．１〜１０重量部が好ましい。層状珪酸塩の割合が０．０５重量部未満のときには、機械的強度及び耐熱性の向上効果が小さく、３０重量部を超えると流動性が極端に低下し、成形性が低下するので好ましくない。
【００３４】
層状珪酸塩としては、珪酸マグネシウムまたは珪酸アルミニウムの層で構成される層状フィロ珪酸塩等を挙げることができる。
層状フィロ珪酸塩の具体例としては、モンモリロナイト、サポナイト、パイデライト、ノントロナイト、ヘクトライト、スティプンサイト等のスメクタイト系粘土鉱物やバーミキュライト、ハロサイトなどを挙げることができる。これらは天然物でも、合成物でもよい。これらのなかでもモンモリロナイトが好ましい。
【００３５】
前記層状珪酸塩は、上記（Ａ）、（Ｂ）、（Ｃ）及び（Ｄ）からなる熱可塑性樹脂全体に分散していても、また少なくとも一種の樹脂に分散していてもよいが、樹脂中に均一に分散された状態であることが望ましい。
層状珪酸塩が均一に分散された状態とは、一辺の長さが０．００２〜１μｍで、厚さが６〜２０Åの層状珪酸塩が樹脂中に分散させた際、それぞれが平均２０Å以上の層間距離を保ち、均一に分散されていることである。ここで層間距離とは層状珪酸塩の平板の重心間距離を言い、均一に分散するとは、層状珪酸塩の平板が、平均的に５層以下で重なった多層物が平行に、またはランダムに、もしくは平行とランダムに混在した状態で、その５０重量％以上が、好ましくは７０重量％以上が局所的な塊を形成することなく分散する状態を言う。
【００３６】
層状珪酸塩が多層状粘土鉱物である場合には、ジオクタデシルアミン、フェニレンジアミンのようなアミン、４−アミノ−ｎ−酪酸、１２−アミノドデカン酸のようなアミノ酸またはε−カプロラクタムのようなラクタム類の膨潤化剤と接触させて、予め層間を拡げて層間にモノマーを取り込みやすくした後、重合して均一に分散させることもできる。また、膨潤化剤を用い、予め層間を２０Å以上に拡げて、これを樹脂と溶融混合して均一に分散させる方法によってもよい。
【００３７】
本発明による熱可塑性樹脂組成物は、上述したように、ポリアミド樹脂（Ａ）７９．５〜２０重量部、好ましくは、７０〜２０重量部、グラフト重合体（Ｂ）２０〜７９．５重量部、好ましくは、２０〜７０重量部、不飽和カルボン酸変性共重合体（Ｃ）０．５〜６０重量部、好ましくは、１〜３５重量部、及び共重合体（Ｄ）０〜５０重量部、好ましくは、１〜３５重量部（但し、（Ａ）、（Ｂ）、（Ｃ）及び（Ｄ）の合計を１００重量部とする。）からなる熱可塑性樹脂１００重量部、並びに無機充填材（Ｅ）０．０５〜１５０重量部からなり、いずれかの成分がこの範囲を外れるときは、所期の特性を有する熱可塑性樹脂を得ることができない。特に、本発明によれば、得られる熱可塑性樹脂組成物の物性のバランスの観点から、樹脂組成物全体に占めるゴム状重合体の含有量は、８〜４０重量％、特に１０〜２５重量％の範囲であることが好ましい。
【００３８】
本発明による熱可塑性樹脂組成物は、上述したポリアミド樹脂（Ａ）、グラフト重合体（Ｂ）、不飽和カルボン酸変性共重合体（Ｃ）、共重合体（Ｄ）及び無機充填材（Ｅ）を均一に溶融混合することによって得ることができるが、その混合の順序は何ら限定されるものではない。従って、例えば、すべての成分を一括して同時に混合してもよく、また、例えば、いずれかの２成分を先ず、予備的に混合した後、これに残余の成分を加えて、混合してもよい。このような各成分の混合物の溶融混合に際しては、押出機、バンバリーミキサー、ロールミル等を用いることができる。
【００３９】
また、必要に応じて、上記成分にポリエチレン、ポリプロピレン等のα−オレフィンやそのα−オレフィン共重合体、ポリスチレン、ハイインパクトスチレン等のスチレン系樹脂、ポリカーボネート、ポリブチレンテレフタレート、ポリエチレンテレフタレート、ポリメチルメタアクリレート、ポリフェニレンエーテル、ポリフェニレンスルフィド、ポリスルホン、ポリエーテルスルホン、ポリイミド、ポリエーテルイミド、ポリエーテルエーテルケトン等の他の熱可塑性樹脂、更には、酸化防止剤、紫外線吸収剤、光安定剤、帯電防止剤、滑剤、染料、顔料、可塑剤、難燃剤、離型剤等の種々の添加剤を添加することができる。
【００４０】
また、本発明においては、前記熱可塑性樹脂組成物を成形することにより、成形体が得られる。成形方法としては、一般に用いられる成形方法、例えば、射出成形、押出成形、ブロー成形、真空成形、プレス成形などを用いることができる。特に射出成形または押出成形が好ましく用いられる。なお、このようにして得られた成形品に塗装、蒸着、接着などの二次加工を施すこともできる。
【００４１】
本発明における成形体は、耐衝撃性、耐熱性、耐薬品性、塗装性に優れており、電気・電子部品、機械部品や自動車用機能部品、自動車用内装部品、自動車用外装部品等の自動車部品として用いることができ、特に自動車部品に好適に用いられる。
自動車用内装部品としては、レジスターブレード、ウオッシャーレバー、ウインドレギュレーターハンドル、ウインドレギュレーターハンドルのノブ、パッシングライトレバー、サンバイザーブラケット、シフトノブ、ドアトリム、アームレスト、インストルメントパネル、コンソールボックス、ステアリングホイール、バックミラーハウジング、ドアーインナーパネル、エアーダクトパネル、ウィンドモールファスナー、スピードケーブルライナー、ベルトロックイストライカー、ヘッドレストロッドホルダーなどの内装部品が挙げられる。
自動車外装部品としては、フロントカウル、リアカウル、サイドカバー等の二輪自動車用部品や、バンパー、バンパーコーナー、バンパースカートラジエーターグリル、フォグランプリフレクイター、フード、フェンダー、ドアパネル、サイドミラーハウジング、センターピラー、エアーアウトレットルーバー、ホイール、ホイールキャップ、エンブレム、外装用トリム・モール、スライドルーフ、テールランプリムなどの四輪自動車用部品が挙げられる。
【実施例】
【００４２】
以下に実施例を挙げて本発明を説明するが、本発明はこれら実施例により何ら限定されるものではない。部及び％は重量基準である。
なお、実施例および比較例における成形品の物性測定は次のように行った。
（流動性）
ＡＳＴＭ  Ｄ−１２３８に準じ、２５０℃、荷重５ｋｇｆの条件でメルトフローレート（ＭＦＲ）を測定した。単位はｇ／１０ｍｉｎである。
（曲げ弾性率）
ＡＳＴＭ  Ｄ−７９０に準拠。形状：厚み＝１／８インチ
（耐衝撃性）
ＡＳＴＭ  Ｄ−２５６に準じ、Ｉｚｏｄ衝撃強度を測定した。厚み＝１／４インチ、温度＝２３℃
（耐熱性）
ＡＳＴＭ  Ｄ−６４８に準拠。厚み＝１／４インチ、荷重４．６ＭＰａ及び１８．２ＭＰａでの熱変形温度を測定した。
【００４３】
［実施例で使用した樹脂等］
（Ａ）ポリアミド樹脂
Ａ−１：ポリアミド６（宇部興産（株）製１０１１ＦＢ：数平均分子量１１０００）
Ａ−２：ポリアミド６（宇部興産（株）製１０１３Ｂ：数平均分子量１３０００）
Ａ−３：ポリアミド６（宇部興産（株）製１０１５Ｂ：数平均分子量１５０００）
Ａ−４：ポリアミド６（宇部興産（株）製１０２２Ｂ：数平均分子量２２０００）
Ａ−５：ポリアミド６（宇部興産（株）製１０１５Ｃ２：数平均分子量１５０００、ポリアミド樹脂１００重量部に対してモンモリロナイト２．０重量部含有）
このポリアミド樹脂Ａ−５は、層状珪酸塩の一単位の厚みが平均的に9.5Åで一辺の平均長さが約0.1μｍのモンモリロナイトを膨潤化剤として１２−アミノドデカン酸を用いて予め層間を拡げて層間にモノマーを取り込みやすくした後、ε−カプロラクタムを重合することにより、ポリアミド中にモンモリロナイトを均一に分散させて製造した。なお、この材料をＸ線回折により層間距離を測定したところ、１００Å以上であった。
【００４４】
（Ｂ）グラフト重合体
Ｂ−１：膨潤度３６、重量平均粒子径３２０ｎｍのゴム状重合体を６５％含有、スチレン／アクリロニトリル重量比７０／３０、アセトン可溶分の数平均分子量２２０００
（Ｃ）メタクリル酸変性共重合体
Ｃ−１：メタクリル酸含有量５．０％、数平均分子量４６０００
（Ｄ）共重合体
Ｄ−１：アクリロニトリル／スチレン重量比２４／７６、重量平均分子量６００００
（Ｅ）無機充填材
Ｅ−１：カーボン繊維（繊維長＝６ｍｍ、繊維径＝７μｍ）
Ｅ−２：ガラス繊維（繊維長＝３ｍｍ、繊維径＝１０μｍ）
Ｅ−３：モンモリロナイト（厚み9.5Å、一辺の長さ0.1μｍ）
【００４５】
（ゴム状重合体の製造）
耐圧容器に１，３−ブタジエン１００部、ｔ−ドデシルメルカプタン０．３部、過硫酸カリウム０．２５部、オレイン酸カリウム２．５部、水酸化カリウム０．１部及び純水１７０部を仕込み、６５℃に昇温した後、重合を開始した。重合を２０時間で終了させて得られたジエン系ゴムラテックス（ｂ−１′）は、固形分３７％、重量平均粒子径６５ｎｍ、膨潤度２０であった。
膨潤度は、ラテックスを乾燥させてフィルムを調製し、約０．５ｇを秤量した後、トルエンに３０℃で４８時間浸漬した後、不溶分を１００メッシュ金網で濾別した直後の重量と乾燥した後の重量差とから求めた。
（ゴム状重合体の凝集、肥大化）
上記ジエン系ゴムラテックス（ｂ−１′）を機械凝集して、重量平均粒子径３００ｎｍ、膨潤度は３６のゴム状重合体を含む肥大化ジエン系ゴムラテックス（ｂ−１）を得た。  
【００４６】
（グラフト重合体Ｂの製造）
ステンレス容器に上記肥大化ジエン系ゴムラテックス（ｂ−１）６５部（固形分）、ドデシルベンゼンスルホン酸ナトリウム１．５部及び過硫酸カリウム０．３部を仕込み、６５℃に昇温した後、スチレン２４．５部及びアクリロニトリル１０．５部からなる単量体混合物を５時間にわたって連続的に加えて、グラフト重合体ラテックスを得た。このグラフト重合体ラテックス１００重量部（固形分）当たりにフェノール系酸化防止剤１部とホスファイト系酸化防止剤２部を加えた後、硫酸マグネシウムを用いて凝固、脱水、乾燥して、グラフト重合体（Ｂ−１）を得た。このグラフト重合体（Ｂ−１）におけるゴム状重合体の膨潤度は３６、重量平均粒子径は３２０ｎｍ、ゴム状重合体の含量は６５％、アセトン可溶分の数平均分子量は２２０００であった。
【００４７】
（不飽和カルボン酸変性共重合体Ｃの製造）
ステンレス容器に純水２００部、過硫酸カリウム０．３部及びドデシルベンゼンスルホン酸ナトリウム２部を仕込み、攪拌下に６５℃に昇温した。スチレン７２部、アクリロニトリル２３部、メタクリル酸５部及びｔ−ドデシルメルカプタン０．５部からなる単量体混合物を５時間にわたって連続的に加えた後、反応系の温度を７０℃に昇温し、この温度で１時間熟成して重合を完結した。その後、塩化カルシウムを用いて塩析、脱水、乾燥して、不飽和カルボン酸変性共重合体（Ｃ−１）を得た。得られた不飽和カルボン酸、即ち、メタクリル酸変性共重合体（Ｃ−１）の数平均分子量は４６０００であった。
【００４８】
（共重合体Ｄの製造）
耐圧容器に純水２００部及び過硫酸カリウム０．３部を仕込み、攪拌下に６５℃に昇温した。スチレン７０部、アクリロニトリル３０部及びｔ−ドデシルメルカプタン１．２部からなる単量体混合物とドデシルベンゼンスルホン酸ナトリウム２部を含む乳化剤水溶液３０部をそれぞれ５時間にわたって連続的に加えた後、反応系を７０℃に昇温し、この温度で３時間熟成して重合を完結した。この後、塩化カルシウムを用いて、塩析、脱水、乾燥して、共重合体（Ｄ−１）を得た。得られた共重合体（Ｄ−１）の数平均分子量は６００００であった。
【００４９】
実施例１〜１１、比較例１〜３
ポリアミド樹脂Ａ、グラフト共重合体Ｂ、不飽和カルボン酸変性共重合体Ｃ、共重合体Ｄ及び無機充填材Ｅを表１に示す割合で混合し、３０ｍｍ二軸押出機を用いて２５０℃で溶融混合し、ペレットとした後、射出成形し、試験片としての熱可塑性樹脂組成物を調製して、それらの物性を評価した。結果を表１に示す。
【００５０】
【表１】
2004149791.tif 000002